СПОСОБ ИЗВЛЕЧЕНИЯ ИОНОВ МЕТАЛЛОВ ИЗ КРАСНОГО ШЛАМА ПОСРЕДСТВОМ ОБРАБОТКИ УЛЬТРАЗВУКОМ

1. Способ извлечения ионов металлов из красного шлама посредством обработки ультразвуком, включающий стадии:
(a) введения в реактор, размещенный в баке с постоянной температурой, (1) нейтрализованной суспензии красного шлама и кислого раствора или (2) суспензии красного шлама, дистиллированной воды и кислого раствора, чтобы сформировать суспензию красного шлама, и нагревание бака с постоянной температурой для того, чтобы позволить суспензии красного шлама в реакторе вступать в реакцию, пока суспензию красного шлама подвергают обработке ультразвуком, тем самым извлекая ионы металлов из красного шлама; и
(b) фильтрования продукта, получаемого на стадии (a), чтобы предоставить фильтрат и остаток красного шлама, и разделения и сбора фильтрата и остатка красного шлама,
где обработку ультразвуком на стадии (a) осуществляют с использованием ультразвукового генератора посредством подачи ультразвуковых волн на ультразвуковую насадку, размещенную в баке с постоянной температурой, и
где нейтрализованную суспензию красного шлама или суспензию красного шлама и кислый раствор смешивают в массовом соотношении от 1:1 до 1:20, и кислый раствор и дистиллированную воду смешивают в объемном соотношении от 1:1 до 1:10.
2. Способ по п. 1, где ультразвуковую насадку располагают между дном бака с постоянной температурой и дном реактора.
3. Способ по п. 1, где реакцию на стадии (a) осуществляют при температуре 50-100ºC в течение 3 часов или больше.
4. Способ по п. 1, где обработку ультразвуком осуществляют при частоте 30-50 кГц и мощности (i) 260-300 Вт или (ii) 300-500 Вт, когда реакцию осуществляют непосредственно в баке с постоянной температурой без отдельного реактора.
5. Способ по п. 1, где временем и температурой реакции на стадии (a) управляют для того, чтобы изменять состав каждого из остатка красного шлама и фильтрата с тем, чтобы использовать
остаток красного шлама и фильтрат в различных применениях.